ИЗДЕЛИЕ С НАНЕСЕННЫМ РАСПЫЛЕНИЕМ ПРОЗРАЧНЫМ ПРОВОДЯЩИМ ПОКРЫТИЕМ, СПОСОБНЫМ ВЫДЕРЖИВАТЬ ЖЕСТКИЕ ВНЕШНИЕ УСЛОВИЯ, И СПОСОБ ЕГО ИЗГОТОВЛЕНИЯ

1. Способ изготовления дверцы для печи, включающий этапы, на которых:
обеспечивают первую, вторую и третью, по существу, параллельные и отстоящие друг от друга стеклянные подложки, причем первая подложка обеспечена для внутренней стороны дверцы, а третья подложка обеспечена для внешней стороны дверцы;
наносят распылением первое прозрачное проводящее покрытие (ППП) на первую главную поверхность первой подложки, причем первая главная поверхность первой подложки является самой близкой к третьей подложке;
наносят распылением второе ППП на первую главную поверхность второй подложки, причем первая главная поверхность второй подложки является самой близкой к третьей подложке;
осуществляют термическое темперирование по меньшей мере первой и второй подложек;
причем каждое указанное ППП является покрытием на основе серебра и включает защитное покрытие из оксида циркония.
2. Способ по п.1, в котором каждое указанное ППП включает:
первый барьерный слой из нитрида кремния, наложенный на вторую подложку;
первый включающий никель-хром контактный слой, наложенный на первый барьерный слой;
включающий серебро проводящий слой, наложенный на первый контактный слой;
второй включающий никель-хром контактный слой, наложенный на проводящий слой; и
второй барьерный слой из нитрида кремния, наложенный на второй контактный слой; и
защитное покрытие, наложенное на второй контактный слой.
3. Способ по п.2, в котором каждое указанное ППП имеет поверхностное сопротивление около 4 ом/квадрат.
4. Способ по п.2, в котором каждое указанное ППП имеет поверхностное сопротивление около 5 ом/квадрат.
5. Способ по п.1, в котором первый и/или второй барьерный слой (барьерные слои) легирован (легированы) алюминием.
6. Способ по п.1, в котором третья подложка является декоративной стеклянной подложкой.
7. Способ по п.1, в котором первая, вторая и третья подложки имеют пропускание видимого света по меньшей мере 50%.
8. Способ по п.1, в котором первая, вторая и третья подложки имеют пропускание видимого света по меньшей мере 60%.
9. Способ по п.1, в котором температура поверхности третьей подложки, соответствующей внешней стороне дверцы, не превышает 178°F, когда температура внутри печи, к которой присоединена дверца, достигает примерно 850°F.
10. Способ по п.1, в котором температура поверхности третьей подложки, соответствующей внешней стороне дверцы, не превышает 163°F, когда температура внутри печи, к которой присоединена дверца, достигает примерно 850°F.
11. Способ по п.2, в котором толщина каждого контактного слоя составляет примерно 15-20 Е.
12. Способ по п.11, в котором толщина включающего серебро проводящего слоя составляет примерно 3-15 нм.
13. Способ по п.1, дополнительно включающий монтаж по меньшей мере первой, второй и третьей подложек в узел при изготовлении дверцы печи.
14. Способ изготовления печи, включающий этапы, на которых:
изготавливают дверцу печи согласно способу по п.1; и
присоединяют дверцу печи к печи.
15. Узел, используемый при создании дверцы печи, включающий:
первую, вторую и третью по существу параллельные и отстоящие друг от друга стеклянные подложки, причем первая подложка обеспечена для внутренней стороны дверцы, а третья подложка обеспечена для внешней стороны дверцы;
первое прозрачное проводящее покрытие (ППП), нанесенное распылением на первую главную поверхность первой подложки, причем первая главная поверхность первой подложки является самой близкой к третьей подложке;
второе ППП, нанесенное распылением на первую главную поверхность второй подложки, причем первая главная поверхность второй подложки является самой близкой к третьей подложке;
причем каждое указанное ППП включает:
первый барьерный слой из нитрида кремния, наложенный на вторую подложку;
первый включающий никель-хром контактный слой, наложенный на первый барьерный слой;
включающий серебро проводящий слой, наложенный на первый контактный слой;
второй включающий никель-хром контактный слой, наложенный на указанный проводящий слой;
второй барьерный слой из нитрида кремния, наложенный на второй контактный слой; и
защитное покрытие из оксида циркония, наложенное на второй контактный слой,
причем каждое указанное ППП имеет поверхностное сопротивление около 4 или 5 ом/квадрат.
16. Узел по п.15, в котором первый и/или второй барьерный слой (барьерные слои) легирован (легированы) алюминием.
17. Узел по п.15, в котором первая, вторая и третья подложки имеют пропускание видимого света по меньшей мере 50%.
18. Узел по п.15, в которой температура поверхности третьей подложки, соответствующей внешней стороне дверцы, не превышает 178°F, когда температура внутри печи, к которой присоединена дверца, достигает примерно 850°F.
19. Узел по п.15, в котором каждый указанный контактный слой имеет толщину примерно 15-20 Е, и причем включающий серебро проводящий слой имеет толщину примерно 3-15 нм.
20. Печь, включающая дверцу печи по п.15.